"固定装置であって、中心軸に沿って延び、全長Lを有する細長い要素であって、予め選択された波長範囲内の電磁放射線に対して実質的に非吸収性の材料で形成された近位側部分と、前記予め選択された波長範囲内の電磁放射線に対して実質的に非吸収性の材料で形成された遠位側部分と、前記近位側部分と前記遠位側部分との間に軸方向に配置され、前記予め選択された波長範囲内の電磁放射線に対して実質的に吸収性の材料で形成された中央部分と、を有する、細長い要素を含む、固定装置。前記中央部分の前記材料が、i前記所定の波長範囲内の電磁放射線を吸収するように着色された物質を少なくとも部分的に含むポリマー、ii反射コーティングを含むポリマー、iii前記所定の波長範囲内の電磁放射線を吸収するように単色であるポリマー、及びiv接触する体液から着色物質を受容するコーティングを有するポリマーであって、前記予め選択された波長範囲が、前記ポリマーが前記体液から前記着色物質を受容した後に前記ポリマーによって吸収されるように選択される、ポリマーのうちの1つを含む、請求項1に記載の装置。前記中央部分の前記材料が熱可塑性材料である、請求項1又は2に記載の装置。前記熱可塑性材料が、ポリメチルメタクリレート、ポリ-α-ヒドロキシエステル、ポリオルトエステル、ポリ無水物、ポリホスファゼン、ポリプロピレンフマレート、ポリエステルアミド、ポリエチレンフマレート、ポリラクチド、ポリグリコリド、ポリ乳酸-コ-グリコール酸、ポリカプロラクトン、トリメチレンカーボネート、ポリジオキサノン及びポリヒドロ酪酸のうちの少なくとも1つである、請求項3に記載の装置。前記中央部分が、ポリマー及びコポリマー材料の1つで全体的に形成されている、請求項1~4の一項に記載の装置。前記装置の全体がポリマー及びコポリマー材料の1つで形成されている、請求項5に記載の装置。前記予め選択された波長範囲が400~1300nmである、請求項1~6の一項に記載の装置。前記中央部分が50°C~250°Cの範囲の温度で溶融する、請求項1~7の一項に記載の装置。前記近位側部分及び前記遠位側部分が直径Dを有し、周囲に前記中央部分が配置された小径d<Dを有する架橋部材によって連結されている、請求項1~8の一項に記載の装置。比D/dが2を超える値、及び3を超える値の一方である、請求項9に記載の装置。比D/dが7.5未満、及び6未満の一方である、請求項9又は10に記載の装置。前記非吸収性材料が1~500mm3の範囲の体積Vを有し、前記吸収性材料が1~400mm3の範囲の体積vを有する、請求項1~11の一項に記載の装置。前記遠位側部分が0.06L~0.15Lの軸方向の長さを有し、前記中央部分が0.50L~0.70Lの軸方向の長さを有し、前記近位側部分が0.25L~0.35Lの軸方向の長さを有する、請求項1~12の一項に記載の装置。更に縫合糸を有する、請求項1~13の一項に記載の装置。前記遠位側部分が、前記縫合糸が通されるようなサイズ及び形状に構成された横方向の貫通孔を有する、請求項1~14の一項に記載の装置。前記横方向の貫通孔が、前記中心軸にほぼ直交する平面内に配置された孔の軸を有する、請求項15に記載の装置。前記中央部分を遠位方向に透過する電磁放射線を、近位方向に前記中央部分内に戻る方向に反射するために、前記中央部分と前記遠位側部分との間に配置されたミラーを更に有する、請求項1~16の一項に記載の装置。前記細長い要素が、骨スクリュー、骨ロッド、骨ダボ、ピン、プレート、ダボ、ホース、チューブ、ネジ山、ホース又はチューブ内のネジ山、骨アンカー、歯科用インプラント、及び歯根用インプラントの1つである、請求項1~17の一項に記載の装置。固定装置を製造するための方法であって、遠位側部分、中央部分、及び近位側部分を有する細長い要素を製造する工程であって、前記遠位側部分、中央部分、及び近位側部分のそれぞれが射出成形によって別々に形成され、前記近位側部分及び前記遠位側部分が、予め選択された波長範囲内の電磁放射線に対して実質的に非吸収性の材料で形成され、前記近位側部分と前記遠位側部分との間に軸方向に配置された前記中央部分は、前記予め選択された波長範囲内の電磁放射線に対して実質的に吸収性の材料で形成されている、工程と、接着によって前記遠位側部分を前記中央部分の一端に軸方向に固定し、前記中央部分の他端を前記近位側部分に固定して前記細長い固定要素を形成する工程と、を含む、方法。固定装置を製造するためのプロセスであって、射出成形によって1個の一体の部品として形成された近位側部分、中央部分、及び遠位側部分を有する、細長い要素を製造する工程と、予め選択された波長範囲内の電磁放射線に対して実質的に吸収性の物質を含むように前記中央部分を改質する工程と、を含む、プロセス。固定装置を製造するためのプロセスであって、a架橋部材を介して互いに連結された遠位側部分と近位側部分とを含む細長い要素の第1の部分を射出成形するための転換可能な金型を作製する工程と、b射出成形によって前記第1の部分を製造する工程と、c工程bで製造された前記第1の部分上に中央部分を射出成形するために前記転換可能な金型を転換する工程と、d射出成形によって前記第1の部分上に、前記第1の部分の前記架橋部材を包囲する前記中央部分を製造する工程と、を含み、前記中央部分は予め選択された波長範囲内の電磁放射線に対して実質的に吸収性である、プロセス。縫合糸は、質の低い骨質中に適切に固定することが可能な細長い固定要素を提供する。縫合糸の課題は、骨内に打ち込まれる際に機械的強度を維持する遠位側部分を有する一方で、別の部分が軟化して軸方向に圧縮されて周囲の骨材料中へと周囲に拡大することによって安定した固定を与えることができる細長い固定要素を製造することである。本発明は、中心軸に沿って延び、全長Lを有する細長い固定要素であって、遠位側部分、近位側部分、及び前記遠位側部分と前記近位側部分との間に長手方向に配置された中央部分を有し、A前記近位側部分が電磁放射線に対して非吸収性の材料で形成され、B前記中央部分が電磁放射線に対して吸収性の材料を含み、C前記遠位側部分が電磁放射線に対して非吸収性の材料で形成されている、細長い固定要素に関する。本発明の利点の1つは、骨の空洞の周囲の骨材料の質とは無関係に骨空洞内に細長い固定要素を固定することが可能であることにある。本発明に基づく細長い固定要素は、例えば、スクリュー又はクギ、穿孔、皮膚付着、薬物担体、遺伝物質担体、生理活性因子担体例えば、増殖因子、骨形成促進物質、鎮痛剤など、他のインプラントの担体、ダボ、クランプ、パール、歯科インプラント、歯根インプラント、ホース、チューブ、ネジ山、ホース又はチューブ内のネジ山、組織、ウェブ、骨格、ストッキング、バンド、弛緩繊維、繊維質ノット、繊維質フロック、粒子、チェーン、及びねじ付きの目穴を有するか又は有さないアンカーなどのインプラントであってもよい。細長い固定要素の代表的な一実施形態では、中央部分の材料は、i着色物質を少なくとも部分的に含むか、ii反射コーティングを有するか、iiiそれ自体が着色されているか、又はiv着色物質を含む体液と接触して着色物質を受容することが可能なコーティングを有するポリマーを含む。細長い固定要素の別の代表的な実施形態では、前記中央部分の材料は熱可塑性材料である。前記細長い固定要素の別の代表的な実施形態では、前記熱可塑性材料はポリメチルメタクリレートである。前記細長い固定要素の更なる代表的な実施形態では、前記熱可塑性材料は以下の群から選択される。すなわち、ポリ-α-ヒドロキシエステル、ポリオルトエステル、ポリ無水物、ポリホスファゼン、ポリプロピレンフマレート、ポリエステルアミド、ポリエチレンフマレート、ポリラクチド、ポリグリコリド、ポリ乳酸-コ-グリコール酸、ポリカプロラクトン、トリメチレンカーボネート、ポリジオキサノン、ポリヒドロ酪酸、並びにそれらのコポリマー及び混合物。細長い固定要素の更なる代表的な実施形態では、前記中央部分はポリマー又はコポリマー材料で全体的に形成される。細長い固定要素の一層更なる代表的な実施形態では、前記要素はポリマー又はコポリマー材料で全体的に形成される。細長い固定要素の一層更なる代表的な実施形態では、前記電磁放射線は、約400~約1300nmの範囲の波長を有する。細長い固定要素の一層更なる代表的な実施形態では、前記中央部分は約50°C~約250°Cの範囲の温度で溶融可能である。細長い固定要素の別の代表的な実施形態では、前記近位側部分及び前記遠位側部分が直径Dを有し、周囲に前記中央部分の溶融可能な材料が配置された小径d<Dを有する架橋部材によって連結される。細長い固定要素の別の代表的な実施形態では、比D/dは約2よりも大きく、好ましくは約3よりも大きい。細長い固定要素の別の代表的な実施形態では、比D/dは約7.5よりも小さく、好ましくは約6よりも小さい。一般的には、Dは約1~約10mmの範囲であり、dは約0.5~約3mmの範囲である。細長い固定要素の更なる別の代表的な実施形態では、前記非吸収性材料は、約1~約500mm3の範囲の体積Vを有し、前記吸収性材料は、約1~約400mm3の範囲の体積vを有する。細長い固定要素の更なる別の代表的な実施形態では、前記遠位側部分は0.06L~0.15Lの軸方向の長さを有する。細長い固定要素の更なる別の代表的な実施形態では、前記中央部分は0.50L~0.70Lの軸方向の長さを有する。細長い固定要素の更なる代表的な実施形態では、前記近位側部分は0.25L~0.35Lの軸方向の長さを有する。細長い固定要素の更なる代表的な実施形態では、前記遠位側部分は縫合糸を含む。細長い固定要素の更なる代表的な実施形態では、前記遠位側部分は横方向の貫通孔を有する。一実施形態では、前記孔は、前記中心軸に直交する平面内の孔の軸を有する。細長い固定要素の一層更なる代表的な実施形態では、前記縫合糸は前記横方向の貫通孔に通される。細長い固定要素の別の代表的な実施形態では、前記中央部分を透過する電磁放射線を前記中央部分に逆方向に反射するために、前記中央部分と前記遠位側部分との間にミラーが配置される。別の代表的な実施形態では、細長い固定要素は、細長い固定要素として、好ましくは骨スクリュー、骨ロッド、骨ダボ、ピン、プレート、ダボ、ホース、チューブ、ネジ山、ホース又はチューブ内のネジ山、骨アンカー、歯科用インプラント、又は歯根用インプラントの形態で設計される。本発明の更なる一態様に基づけば、本発明に基づく細長い固定要素を製造するためのプロセスであって、a射出成形によって前記遠位側部分、中央部分、及び近位側部分をそれぞれ別々に製造する工程と、b接着によって前記遠位側部分を前記中央部分の一端に軸方向に固定し、前記中央部分の他端を前記近位側部分に固定して前記細長い固定要素を形成する工程と、を含むプロセスが提供される。本発明の一層更なる態様に基づけば、本発明に基づく細長い固定要素を製造するための更なるプロセスであって、a射出成形によって前記近位側部分と前記中央部分とを1個の部品として製造する工程と、b電磁放射線の所定の振動数範囲に対して実質的に吸収性の材料を含むように前記中央部分を改質する工程と、c射出成形によって前記遠位側部分を製造する工程と、d前記遠位側部分を接着により前記中央部分の自由端に軸方向に固定する工程と、を含むプロセスが提供される。本発明の別の態様に基づけば、本発明に基づく細長い固定要素を製造するための更なるプロセスであって、a架橋部材によって連結された前記遠位側部分と前記近位側部分とを含む第1の部分を射出成形するための転換可能な金型を作製する工程と、b射出成形によって前記架橋部材によって連結された前記遠位側部分と前記近位側部分とを含む前記第1の部分を製造する工程と、c工程bで製造された前記第1の部分上に前記中央部分を射出成形するために前記転換可能な金型を転換する工程と、d射出成形により前記第1の部分上に前記中央部分を製造する工程と、を含むプロセスが提供される。本発明の更なる別の代表的な態様に基づけば、縫合糸を骨に固定するための方法であって、a直径DHの穴を骨に穿孔する工程と、b縫合糸の一部を前記骨の前記穴に挿入する工程と、cDHよりもわずかに大きいか又はこれに等しい直径を有する本発明に基づく細長い固定要素を電磁放射線によって加熱することにより、前記細長い固定要素の前記中央部分を軟化させる工程と、d前記軟化した細長い固定要素を前記骨の前記穴に押し込む工程と、e熱源を切るか又は取り外して前記細長い固定要素を冷却させる工程と、を含む方法が提供される。本発明の更なる別の態様に基づけば、縫合糸を骨に固定するための方法であって、a直径DHの穴を骨に穿孔する工程と、bDHよりもわずかに大きいか又はこれに等しい直径を有する本発明に基づく細長い固定要素の横方向の貫通孔に1本の縫合糸を挿入する工程と、c前記細長い固定要素を電磁放射線によって加熱して前記細長い固定要素の前記中央部分を軟化させる工程と、d前記軟化した細長い固定要素を前記骨の前記穴に押し込む工程と、e熱源を切るか又は取り外して前記細長い固定要素を冷却させる工程と、を含む方法が提供される。説明文の全体を通じて頻繁に用いられる以下の用語には以下の定義が適用される。軟化:本発明に基づくインプラント材料の軟化とは、放射線の吸収によって発生する熱によってインプラントが軟化することを指す。詳細には、このような軟化により、後述するように、従来では使用できなかった可塑変形性インプラント例えば、手で変形させることが可能を本発明に基づいて変形させて使用することが可能となる。光導波管:光導波管なる用語は、例えば、電磁放射線源からの電磁放射線をファスナーに伝送するために使用されるグラスファイバーケーブル又は反射ホース例えばナノチューブとも称されるのような可撓性又は剛性の光学的な光伝送構造のことを指す。しかしながら、ファスナー自体が光ファイバー及び光ディフューザとして機能してもよい。例えば、光は、ファスナーに入射してファスナーの非吸収性部分を通って伝送されて、ポリマーの軟化が生ずる点に到達することができる。光源:あらゆる電磁放射線源が適当な光源と考えられる。適当な光源としては、白熱電球、水銀灯、ダイオード、半導体、スパーク、火炎、日光などであってもよい。レーザーの種類:レーザーは、通常数個の狭い範囲で定義される電磁放射線の振動数のみを放射することから好ましいエネルギー源である。そのため、インプラントの非吸収性部分の発色団、及び身体の周囲環境の吸収スペクトルを互いに合わせて調整することができる。1つの応用例では、レーザーは、インプラントによってほとんど吸収されず、発色団によって強く吸収され、周囲環境によってやはり最小限にしか吸収されない単色振動数で放射する。したがって、インプラントの異なる領域に異なる発色団を与えることによって、その状況に応じて必要とされる電磁放射線の振動数の対応した振動数を印加することによって異なる領域を個別に加熱することが可能である。ポリマー中の発色団色素によって、又は光吸収性ポリマーによって特に効果的に吸収される1以上の放射線振動数が特に好ましい。現在知られている任意のレーザーの種類の使用が考えられる例えば、スウィングモードレーザー、パルスレーザー又は連続波レーザー。例えば、レーザーは赤外又は可視スペクトルのダイオードレーザーであってもよい。特定の条件下では、例えばインプラント内部又は放射源上に偏光フィルターを有することにより、又は偏光状態の電磁放射線を発生させることにより、偏光された放射線を使用することが望ましい場合がある。偏光は、特に偏光された光によって励起することが可能な発色団が用いられる場合に、インプラントの標的化された加熱を選択する手段として利用することができる。電磁放射線の波長は、260~3,000nmの範囲、好ましくは400~1,300nmの範囲であってもよい。光放射の形状は、例えば楕円形、長方形、星形、三角形、光束形状の形態の断面などの任意の様々な形状を有しうる。使用可能なレーザーの非限定的な一覧を下記に示す。電磁放射線の吸収率:電磁放射線の吸収率なる用語は、インプラントが通常必ずしもではない、非吸収性として示される領域において吸収されるよりも少なくとも2倍の放射エネルギーを吸収することを意味する。しかしながら、より詳細には、エネルギー吸収性領域において、非吸収性として示される領域におけるよりも5~1,000倍のエネルギーが吸収されてもよい。放射線吸収率におけるこの差は、吸収性部分に印加される放射線の振動数に関してのみ示される。照射線の他の振動数に対する非吸収性部分の吸収特性が、吸収性部分の吸収特性と異なっている必要はまったくない。例えば、インプラントは非吸収性領域において放射エネルギーの0~10を吸収しうるのに対して、発色団を含む領域吸収性領域ではエネルギーの50~100が吸収され、残りのエネルギーはインプラントを離れて周囲環境に逃げる。発色団:発色団なる用語は、電磁放射線の対応する振動数を吸収し、このエネルギーを熱に変換するためにポリマーに加えられる着色剤又は色素のことを指す。発色団例えば、着色剤及び色素としては、例えば、クロロフィル、カーボンブラック、グラファイト、フルオレセイン、メチレンブルー、インドシアニングリーン、エオシン;エオシンY514nm、エチルエオシン532nm、アクリジン、アクリジンオレンジ、フタロシアニン銅、酸化クロム-コバルト-アルミニウム、クエン酸鉄アンモニウム、ピロガロール、ロッグウッド抽出物、クロロフィル銅複合体、DC青色9号、DC緑色5号[フタロシアニネート2-]銅、DC青色2号、DC青色6号、DC緑色6号、DC紫色2号、DC黄色10号が挙げられる。特殊な例として、特定の条件下において光を吸収するのではなく放射する蛍光発色団があり、この光が、周囲環境、ポリマー、又はいずれかの更に導入された発色団によって吸収される。代表的な応用例の1つでは、インプラントに加えられるか又はインプラントにコーティングされる、発色団の性質を有さない物質が用いられる。これらの物質は、身体と接触すると、例えば組織のpH、体内の塩類、体内の水分又は体温と反応する結果、変化し、所望の電磁放射線の振動数を吸収するように変色する。したがって、インプラントは身体と接触する部分においてのみ変色することから、加熱されるのは身体と接触する部分のみである。光吸収性非着色ポリマー:光吸収性ポリマーとは、発色団を加えることなく、特定の波長の光を吸収する独自の性質を有するポリマーのことを指す。1つの応用例では、ポリマーは、自然に変色してより多くの光を吸収することが可能となるまで加熱される。極端な場合では、ポリマーは部分的に炭化又はカラメル化されることによって光吸収性となる。ポリマーの吸収係数は、発色団と同様、変化しやすく、指示に基づいて設定されなければならない。例えば、インドシアニンの吸収係数は、20,000mg-1cm-1である。得られるポリマーの吸収係数は、インプラント中のポリマーの濃度にも依存する。一般的な範囲は1,000~1,000,000mol-1cm-1である。多孔質表面:多孔質表面なる用語は、身体の表面又は体液例えば、血液と接触した後、電磁放射線の照射によって加熱するのに適した表面のことを指す。これは、身体との接触時にインプラントが汚染され、汚染された点において光吸収性となる際に起きる。身体と接触する前には、インプラントのこのような特定の実施形態は、選択された電磁放射線の振動数によって加熱される能力はほとんど、又はまったく有さない。インプラントのこのような実施形態に特に適した表面としては、例えば、粗い表面、多孔質表面、凹凸表面、スポンジ状表面があり、これらの表面は、例えば、リン酸カルシウム、他のセラミクス、石膏などの親水性の高吸収性材料によって最終的にコーティングされる。また、それを通じて体液が例えば、毛細管力によって血液がインプラントの内部に引かれるか又は流入し、その内部に光を吸収するような構造的要素を有することも可能である。体内に押し込まれるか又は所望の連結を形成する際のインプラントの変形の結果、身体からの発色団構造がインプラント表面と混合されることにより、局所的な加熱効果が高められる。予期せざることに、適当な波長では、インプラントと接触する体液又はインプラントの表面と相互作用する接触身体表面が電磁放射線を吸収するように波長が選択されているため、インプラントに直接隣接する身体の領域も加熱された。しかしながら、適当なインパルスの持続時間及び波長又は波長の組み合わせによって、組織を大きく損傷することなく直接隣接する部分<1mmのみを加熱することが可能である。この加熱は、好ましくは100°C以下、更により好ましくは56°Cであり、身体表面の隙間内への軟化した熱可塑性材料の流入を促進するものである。この効果は、電磁放射線の振動数、並びにパルスの種類、振動数及び持続時間、並びにエネルギーの量が適切に選択される場合に上記及び下記に述べる他の実施形態においても実現することが可能である。本発明に基づけば、例えばリン酸カルシウムのコーティングでありうる多孔質表面が、更なるコーティング又は混合物として発色団と組み合わされる。振動数変調:インプラントの局所的な加熱を実現するため、電磁放射線をそれほど吸収しないが、例えば、振動数倍加結晶又は逓倍結晶によって光の振動数をシフトさせる性質を有する物質又は光学要素をインプラントに導入することができる。この場合、長波の光は、インプラントを大きく加熱させることなくインプラントを透過して振動数変更通常は倍加特性を有する領域に達してこの領域を加熱し、一定の比率で幾分短い振動数となってこの領域から出射するのに対して、インプラントの残りの部分で大幅に高い程度で吸収される。この効果は複数回繰り返されてもよい。振動数変調に使用することができる特定の物質として、例えば、ニオブ酸リチウムLiNbO2、リン酸二水素カリウムKDP、三ホウ酸リチウム、又はDAST三フッ化ジエチルアミノ硫黄などの非線形光学物質がある。同様に、同じ効果を有する相転移又は境界層をインプラントの内部又は表面上に組み込むこともできる。エネルギー:インプラントを適当に加熱するために必要とされるエネルギーは、インプラントのサイズ、用途、並びにインプラントが挿入される骨の構造及び/又は質に依存する。光源の一般的な平均出力は以下のとおりである。すなわち、小さいピン又は固定要素0.1~5mmの直径のものでは、約0.1~50ワット、好ましくは0.5~10ワット、及び、大きなプロテーゼの固定又は大きな骨の欠陥の充填用では1~2,000ワットである。個別に印加されるパルスにおけるピーク出力は5kW以上に達しうる。目標は、P=0.005~5ワット/mm2の出力密度を有する交流によって軟化体積Vを有するポリマーを約0.1~10秒以内に軟化させることである。したがって印加されるエネルギーEは、約E=0.0005~50ワット秒/mm3に等しい。反射コーティングされたポリマー:反射コーティングとは、光がポリマー内に閉じ込められ、低い吸収レベルにおいてもポリマーを加熱することができるように場合により発色団なしでも電磁放射線の放射を阻害するポリマーコーティングのことを指す。しかしながら、反射コーティングは、発色団と組み合わせて使用することで発色団の作用を高めることもできる。更なる代表的な実施形態では、インプラントを反射コーティングで処理することでインプラントからの早過ぎる光の放射を防止し、例えば、光をインプラントの先端部の方向に伝導させることもできる。この反射は、インプラントの内部における光伝導率を高めるように作用する。反射コーティングポリマーの内部に加工することもできるの材料としては、例えば、金属、特に金、チタン、白金、銀、鋼、及びその合金などの身体と適合性を有する金属などのあらゆる光反射性物質が含まれうる。本発明に基づく医療用インプラントを使用することによって、回旋筋腱板修復、関節窩唇修復、パッチの固定、軟骨下骨折の治療、ACL/PCLの再建、骨折固定、骨折整復及び再配置を行うことが可能である。以下の説明文及び添付の図面を参照することで本発明の更なる理解が可能である。尚、図中、同様の要素は同じ参照符合にて示している。本発明は固定装置に関し、詳細には、軟化することによって、骨の内部又は表面上に固定装置を固定する電磁放射線吸収部分を有する固定装置に関する。本発明の代表的な実施形態では、非吸収性の近位側部分及び遠位側部分と、それらの間に配置され、熱活性化されると軟化及び/又は溶融して周囲の骨と一体化する吸収性の中央部分とを有する細長い固定要素について述べる。本明細書において使用するところの近位及び遠位なる用語は、外科医又は装置の他の使用者に近づく方向近位及び遠ざかる方向遠位のことを指すものとする。図1及び2に示されるように、本発明の代表的な実施形態に基づく細長い固定要素1は中心軸2に沿って延び、遠位側部分3、近位側部分5、及び遠位側部分3と近位側部分5との間に軸方向に配置された中央部分4を有している。細長い固定要素1は、遠位側部分3の遠位に尖った先端部10を有するピンの形態の骨固定要素として設計されている。近位側部分5は、電磁放射線を細長い固定要素1に伝送するための、例えば、レーザー装置などの光源に連結されるように構成することができる。要素1はポリマー又はコポリマー材料で形成することができるが、近位側部分5の材料は熱可塑性材料である。したがって、近位側部分5及び遠位側部分3が電磁放射線に対して非吸収性であるのに対して、中央部分4は電磁放射線に対して吸収性であり、好ましくは約50°C~約250°Cの範囲の温度で溶融可能である。電磁放射線は、400~1300nmの範囲及び/又は波長を有しうる。これにより、細長い固定要素1は、図1に示されるような第1の挿入形態から、中央部分4が電磁放射線を吸収して周囲の骨材料と一体化するように軟化及び/又は溶融する、図2に示されるような第2の活性化形態へと変形可能である。細長い固定要素は全長Lに沿って延びる。遠位側部分3は約0.15Lの軸方向の長さを有しうる。中央部分4は約0.60Lの軸方向の長さを有してよく、近位側部分5は約0.25Lの軸方向の長さを有しうる。第1の挿入形態では、近位側、中央、遠位側の各部分5、3、4はほぼ同じ直径を有してもよく、これにより細長い固定要素1はその長さに沿ってほぼ一定の直径を有しうる。遠位側部分3は横方向の貫通孔7を有しており、貫通孔7は固定要素1の中心軸2にほぼ直交する平面内に配置された中心孔軸を有しうる。縫合糸6を横方向の貫通孔7に通すことができる。また、縫合糸6を横方向の貫通孔7に通さずに細長い固定要素1とは別々に使用することもできる。更なる実施形態では、固定要素1は、中央部分4を透過する電磁放射線が更に遠位側部分3を透過することを防止するために、中央部分4と遠位側部分3との間に配置されるミラー8を更に有してもよい。ミラー8は、中央部分4を透過した電磁放射線を中央部分4へと逆方向に反射する。図2に示されるように、電磁放射線によって細長い固定要素1が活性化されると中央部分4が軟化して周囲の骨材料内へと外側に拡張することにより、細長い固定要素1及び/又は縫合糸7が骨材料内に固定される。細長い固定要素1を用いた代表的な手術方法については下記実施例に述べる。近位側、中央、及び遠位側の各部分5、4、3のそれぞれは、射出成形プロセスを用いて別々に成形してから互いに取り付けることで細長い固定要素1を形成することができる。射出成形プロセスにおいて、例えば、発色団又は光吸収性ポリマーによって吸収性材料を中央部分4に添加することができる。別の実施形態では、吸収性材料は中央部分4に塗布されるコーティングとして加えることができる。また、同様の射出成形プロセスを用いて細長い固定要素1を一体成形することも可能である。次に、電磁放射線を吸収して軟化することが可能な吸収性材料を含むように中央部分4を改質することができる。図3に示されるように、細長い固定要素100は、図1及び2に関して上記に述べた細長い固定要素1とほぼ同様のものでありうる。細長い固定要素1と同様、細長い固定要素100は中心軸102に沿って延びており、近位側部分105、遠位側部分103、及び近位側部分105と遠位側部分103との間に配置された中央部分104を有している。遠位側部分103は、尖った遠位側先端部110、及び縫合糸が通されるようなサイズ及び形状に構成された横方向の貫通孔107を有しうる。細長い固定要素100は、周囲に中央部分104の溶融可能な材料が配置された架橋部材109によって近位側部分105と遠位側部分103とが連結されている点においてのみ、図1及び2の細長い固定要素1と異なっている。近位側部分105及び遠位側部分103が直径Dを有しているのに対して、架橋部材109は小さな直径d<Dを有している。この小径の架橋部材9は、中央部分104の吸収性材料によって包囲されている。小径の架橋部材9もまた、周囲の中央部分4から熱が伝導すると溶融する。架橋部材9の直径dは約0.5mm~約2.0mmの範囲であってもよく、より大きな近位側及び近位側部分105、103の直径Dは約3mm~約10mmの範囲であってもよい。したがって適当なD:dの比は、約4.0~約7.5、好ましくは約5~約6の範囲となりうる。細長い固定要素100は、細長い固定要素1に関して上記に述べた同様の射出成形プロセスを用いて成形することができる。近位側及び遠位側部分105、103は、架橋部材109とともに、転換可能な金型を使用して成形されてもよい。近位側部分105、遠位側部分103及び架橋部材109を成形した後、架橋部材109を覆って中央部分104が成形されるように金型を転換することができる。中央部分104の吸収性材料は成形プロセスにおいて添加することができる。また、中央部分104を、吸収性材料を含むように成形した後で改質することもできる。下記実施例は、細長い固定要素1を使用した手術方法を詳細に述べたものである。しかしながら、当業者であれば細長い固定要素100を同様に使用することが可能であることは理解されるであろう。実施例1骨アンカー腱又は他の骨の部分を縫合糸6によって締結するために細長い固定要素1を利用して縫合糸6を骨に固定することができる。1つの例では、直径3mm及び深さが最大で15mmの穴を骨に穿孔することができる。融点の高い縫合糸6を骨に穿孔された穴に挿入することができる。次いで、穿孔された穴よりもわずかに大きな直径を有する細長い固定要素1を骨に穿孔された穴の上に配置することができる。次いで、光ダイオードを用いて細長い固定要素1の近位側部分5に放射エネルギーを印加することによって細長い固定要素1を加熱することができる。放射線エネルギーによって中央部分4が軟化した時点で、細長い固定要素1を穿孔された穴から骨内に押し込むことができる。光源が消されると中央部分4は固化し、細長い固定要素1が縫合糸6とともに骨に固定される。この例では、直径3mm及び深さが最大で15mmの穴について具体的に述べているが、当業者であれば、使用者は、細長い固定要素1のサイズが穴のサイズと一致するように選択されているかぎり、任意のサイズ及び形状の穴を形成することによって縫合糸6を骨に固定するための同様の方法を使用することが可能であることは理解されるであろう。実施例2骨アンカー縫合糸6を使用して腱又は他の骨部分を締結するための別の例では、細長い固定要素1の横方向の貫通孔7に縫合糸6を通すことができる。次いで、細長い固定要素1を骨に挿入し、例えば、光源又はレーザー源に接続された光ファイバーなどの光学的導波管を用いて中央部分4を活性化することによって骨に締結することができる。光学的導波管は、細長い固定要素1の近位側部分5の近位面に連結するか、又は近位側部分5の孔に挿入することができる。次いで、縫合糸6を使用して断裂した腱を骨に締結することができる。縫合糸が腱に締結された状態で細長い固定要素1を骨内に押し込む。細長い固定要素1を骨内に押し込むと、この場合、縫合糸6は張力の作用下で締結される。すなわち、インプラントを骨の孔に押し込むと縫合糸及び縫合糸によって取り付けられた腱に張力が作用する。細長い固定要素1の近位側部分5から光が当てられることにより、細長い固定要素1の中央部分4が部分的に溶融し、これと同時に縫合糸6にわずかな圧力が作用した状態で接着される。これにより、細長い固定要素1及び縫合糸6はいずれも骨内に固定される。約30秒間の冷却後、細長い固定要素1は定位置に固定される。この段階で必要に応じて縫合糸6の張力を調節することができる。実施例3別の例では、図1及び2に示されるような縫合糸ファスナーの形態の細長い固定要素1を遠位側先端部10によって骨の皮質11を貫通させて打ち込む。次に、透明な近位側部分5から中央部分4にレーザー光を透過させると中央部分4はレーザー光の吸収によって軟化する。中央部分4が軟化した時点で、遠位側部分3の横方向の貫通孔7に通された縫合糸6を近位方向に引くことにより、機械的一体性を有する遠位側部分3が中央部分4の軟化した材料を圧縮し、中央部分4の直径が拡大して周方向の環状体12を形成し、環状体12は図2に示されるように皮質11の内表面に当接する。中央部分4の軟化した材料が冷却した後、縫合糸ファスナーは骨内にしっかりと固定され、皮質11の内表面に当接した周方向の環状体12によって骨の外部に引き出されることが防止される。以上、本発明及びその利点について詳細に説明したが、付属の特許請求の範囲によって定義される本発明の趣旨及び範囲から逸脱することなく様々な変更、置換、及び改変を行いうる点は理解されるはずである。更に、本出願の範囲は、本明細書に述べられるプロセス、機械、製造、物質の組成、手段、方法、及び工程の特定の実施形態に限定されるものではない。当業者であれば本発明の開示内容から直ちに認識されるように、本明細書に述べられる対応する実施例と実質的に同じ機能を行うか又は実質的に同じ結果を実現する既存の、又は将来的に開発されるプロセス、機械、製造、物質の組成、手段、方法、及び工程を本発明に基づいて利用することが可能である。当業者であれば、付属の特許請求の広義の範囲から逸脱することなく本発明に様々な改変及び変更を行いうることは認識されるであろう。それらのうちの幾つかについて上記に述べたが他のものは当業者にとっては明らかであろう。実施の態様1固定装置であって、中心軸に沿って延び、全長Lを有する細長い要素であって、予め選択された波長範囲内の電磁放射線に対して実質的に非吸収性の材料で形成された近位側部分と、前記予め選択された波長範囲内の電磁放射線に対して実質的に非吸収性の材料で形成された遠位側部分と、前記近位側部分と前記遠位側部分との間に軸方向に配置され、前記予め選択された波長範囲内の電磁放射線に対して実質的に吸収性の材料で形成された中央部分と、を有する、細長い要素を含む、固定装置。2前記中央部分の前記材料が、i前記所定の波長範囲内の電磁放射線を吸収するように着色された物質を少なくとも部分的に含むポリマー、ii反射コーティングを含むポリマー、iii前記所定の波長範囲内の電磁放射線を吸収するように単色であるポリマー、及びiv接触する体液から着色物質を受容するコーティングを有するポリマーであって、前記予め選択された波長範囲が、前記ポリマーが前記体液から前記着色物質を受容した後に前記ポリマーによって吸収されるように選択される、ポリマーのうちの1つを含む、実施態様1に記載の装置。3前記中央部分の前記材料が熱可塑性材料である、実施態様1又は2に記載の装置。4前記熱可塑性材料が、ポリメチルメタクリレート、ポリ-α-ヒドロキシエステル、ポリオルトエステル、ポリ無水物、ポリホスファゼン、ポリプロピレンフマレート、ポリエステルアミド、ポリエチレンフマレート、ポリラクチド、ポリグリコリド、ポリ乳酸-コ-グリコール酸、ポリカプロラクトン、トリメチレンカーボネート、ポリジオキサノン及びポリヒドロ酪酸polyhydrobutyrateのうちの少なくとも1つである、実施態様3に記載の装置。5前記中央部分が、ポリマー及びコポリマー材料の1つで全体的に形成されている、実施態様1~4のいずれかに記載の装置。6前記装置の全体がポリマー及びコポリマー材料の1つで形成されている、実施態様5に記載の装置。7前記予め選択された波長範囲が400~1300nmである、実施態様1~6のいずれかに記載の装置。8前記中央部分が50°C~250°Cの範囲の温度で溶融する、実施態様1~7のいずれかに記載の装置。9前記近位側部分及び前記遠位側部分が直径Dを有し、周囲に前記中央部分が配置された小径d<Dを有する架橋部材によって連結されている、実施態様1~8のいずれかに記載の装置。10比D/dが2を超える値、及び3を超える値の一方である、実施態様9に記載の装置。11比D/dが7.5未満、及び6未満の一方である、実施態様9又は10に記載の装置。12前記非吸収性材料が1~500mm3の範囲の体積Vを有し、前記吸収性材料が1~400mm3の範囲の体積vを有する、実施態様1~11のいずれかに記載の装置。13前記遠位側部分が0.06L~0.15Lの軸方向の長さを有し、前記中央部分が0.50L~0.70Lの軸方向の長さを有し、前記近位側部分が0.25L~0.35Lの軸方向の長さを有する、実施態様1~12のいずれかに記載の装置。14更に縫合糸を有する、実施態様1~13のいずれかに記載の装置。15前記遠位側部分が、前記縫合糸が通されるようなサイズ及び形状に構成された横方向の貫通孔を有する、実施態様1~14のいずれかに記載の装置。16前記横方向の貫通孔が、前記中心軸にほぼ直交する平面内に配置された孔の軸を有する、実施態様15に記載の装置。17前記中央部分を遠位方向に透過する電磁放射線を、近位方向に前記中央部分内に戻る方向に反射するために、前記中央部分と前記遠位側部分との間に配置されたミラーを更に有する、実施態様1~16のいずれかに記載の装置。18前記細長い要素が、骨スクリュー、骨ロッド、骨ダボ、ピン、プレート、ダボ、ホース、チューブ、ネジ山、ホース又はチューブ内のネジ山、骨アンカー、歯科用インプラント、及び歯根用インプラントの1つである、実施態様1~17のいずれかに記載の装置。19固定装置を製造するための方法であって、遠位側部分、中央部分、及び近位側部分を有する細長い要素を製造する工程であって、前記遠位側部分、中央部分、及び近位側部分のそれぞれが射出成形によって別々に形成され、前記近位側部分及び前記遠位側部分が、予め選択された波長範囲内の電磁放射線に対して実質的に非吸収性の材料で形成され、前記近位側部分と前記遠位側部分との間に軸方向に配置された前記中央部分は、前記予め選択された波長範囲内の電磁放射線に対して実質的に吸収性の材料で形成されている、工程と、接着によって前記遠位側部分を前記中央部分の一端に軸方向に固定し、前記中央部分の他端を前記近位側部分に固定して前記細長い固定要素を形成する工程と、を含む、方法。20固定装置を製造するためのプロセスであって、射出成形によって1個の一体の部品として形成された近位側部分、中央部分、及び遠位側部分を有する、細長い要素を製造する工程と、予め選択された波長範囲内の電磁放射線に対して実質的に吸収性の物質を含むように前記中央部分を改質する工程と、を含む、プロセス。21固定装置を製造するためのプロセスであって、a架橋部材を介して互いに連結された遠位側部分と近位側部分とを含む細長い要素の第1の部分を射出成形するための転換可能な金型を作製する工程と、b射出成形によって前記第1の部分を製造する工程と、c工程bで製造された前記第1の部分上に中央部分を射出成形するために前記転換可能な金型を転換する工程と、d射出成形によって前記第1の部分上に、前記第1の部分の前記架橋部材を包囲する前記中央部分を製造する工程と、を含み、前記中央部分は予め選択された波長範囲内の電磁放射線に対して実質的に吸収性である、プロセス。22縫合糸を骨に固定するための方法であって、直径DHの穴を骨に穿孔する工程と、縫合糸の一部を前記骨の前記穴に挿入する工程と、予め選択された波長の電磁放射線を、前記直径DHよりもわずかに大きい直径を有する細長い固定要素に印加する工程であって、前記細長い固定要素が、前記予め選択された波長範囲内の電磁放射線に対して実質的に非吸収性の材料をそれぞれが含む近位側部分及び遠位側部分と、前記近位側部分と前記遠位側部分との間に軸方向に配置される中央部分とを有し、前記中央部分が、前記予め選択された波長範囲内の電磁放射線に対して実質的に吸収性の材料を含むことによって、前記予め選択された波長の前記電磁放射線が前記中央部分を軟化させる、工程と、前記軟化した細長い固定要素を前記骨の前記穴に押し込む工程と、前記細長い固定要素を冷却させることにより、前記細長い固定要素及び前記縫合糸を前記骨に固定する工程と、を含む、方法。23縫合糸を骨に固定するための方法であって、直径DHの穴を骨に穿孔する工程と、細長い固定要素の横方向の貫通孔に1本の縫合糸を挿入する工程であって、前記細長い固定要素は、前記穴の前記直径DHと一致する直径を有し、更に、予め選択された波長範囲内の電磁放射線に対して実質的に非吸収性の材料をそれぞれが含む近位側部分及び遠位側部分と、前記近位側部分と遠位側部分との間に軸方向に配置され、前記予め選択された波長範囲内の電磁放射線に対して実質的に吸収性の材料を含む中央部分とを含むものである、工程と、前記予め選択された波長範囲内の電磁放射線を前記細長い固定要素に印加して前記中央部分を軟化させる工程と、前記軟化した細長い固定要素を前記骨の前記穴に押し込む工程と、前記細長い固定要素を冷却させることにより、前記細長い固定要素及び前記縫合糸を前記骨に固定する工程と、を含む、方法。24縫合糸を骨に固定するための方法であって、細長い固定要素の横方向の貫通孔に縫合糸を挿入する工程であって、前記細長い固定要素は、予め選択された波長範囲内の電磁放射線に対して実質的に非吸収性の材料をそれぞれが含む近位側部分及び遠位側部分と、前記近位側部分と遠位側部分との間に軸方向に配置され、前記予め選択された波長範囲内の電磁放射線に対して実質的に吸収性の材料を含む中央部分とを含むものである、工程と、前記細長い固定要素を、前記骨の近位の皮質nearcortexを遠位側に超えて前記骨に挿入する工程と、前記予め選択された波長範囲内の電磁放射線を前記細長い固定要素に印加して前記中央部分を軟化させる工程と、前記細長い固定要素を近位方向に動かすことにより、前記軟化した中央部分を前記近位の皮質の内表面に対して圧縮する工程と、前記細長い固定要素を冷却させることにより、前記細長い固定要素を前記骨の内部に固定する工程と、を含む、方法。"